Brevet FR2929951A1 — publié le 20091016

COMPOSITION STABLE DESTINEE A L'ASSEMBLAGE DEMONTABLE DE SUBSTRATS PAR COLLAGE La présente invention concerne une composition de formulation stable, destinée à l'assemblage démontable sur commande de substrats par collage, et à un procédé de préparation d'une telle composition. Dans l'industrie, il existe de nombreuses compositions destinées à l'assemblage par collage parfaitement adaptées aux conditions nécessaires de résistance mécanique, de résistance aux températures subies et à de nombreux autres paramètres tant physiques que chimiques. Ces compositions peuvent être constituées d'une base polymère adhésive et d'au moins une substance spécifique qui leur confère des caractéristiques 10 particulières. On connaît en particulier des compositions pour l'assemblage démontable par collage de deux substrats, qui contiennent une substance active permettant le démontage des deux substrats collés sans les dégrader et sans modifier les qualités de l'adhésif. Ces compositions sont notamment décrites dans la demande 15 de brevet FR 2 877 349. Toutefois, si les compositions connues donnent totale satisfaction et sont particulièrement adaptées à l'assemblage de substrats par collage, leur formulation peut présenter d'importants problèmes de stabilité. En effet, lors du stockage de la composition avant son utilisation, ou lors de sa 20 mise en oeuvre, la substance active a tendance à réagir avec la base polymère adhésive. La composition perd alors de son efficacité et son utilisation devient difficile. Dans le cas par exemple des compositions décrites dans la demande de brevet FR 2 877 349, l'incorporation de la substance active dans la base polymère adhésive peut entraîner une baisse très nette du temps de stockage (� shelf-life �) ou du temps de prise (� pot-life �) de l'adhésif, qui peut se traduire par une gélification très rapide de l'adhésif dans son contenant. Par exemple, lorsque la composition est stockée dans une cartouche à l'abri de l'humidité, comme dans le cas d'un polyuréthane monocomposant, on observe une gélification de l'adhésif en moins d'une semaine. Aussi, la présente invention vise à pallier les inconvénients des compositions adhésives existantes destinées à l'assemblage démontable de substrats par collage comprenant une base polymère et au moins une substance active, en proposant une composition qui reste stable et qui ne modifie pas les propriétés de l'adhésif. A cet effet, l'invention a pour objet une composition destinée à l'assemblage démontable d'un premier substrat et d'un second substrat par collage, comprenant une base polymère adhésive et au moins une substance active, caractérisée en ce que ladite substance active est encapsulée dans des particules de façon à éviter toute réaction avec la matière polymère adhésive lors du stockage de la composition ou de sa mise en oeuvre. Préférentiellement, ladite substance active est microencapsulée dans des particules. L'invention couvre aussi un procédé de préparation d'une telle composition, comprenant les étapes suivantes : - encapsulation d'une substance active de façon à obtenir des particules 25 dans lesquelles est contenue ladite substance active, et - incorporation de ladite substance active dans une base polymère adhésive. Préférentiellement l'encapsulation est une microencapsulation. Par microencapsulation on entend toute technologie qui permet la préparation de microparticules individualisées, constituée d'un matériau enrobant contenant une matière active. L'invention est maintenant décrite en détail. La composition selon l'invention comprend une base polymère adhésive et une substance active, destinée à rendre l'assemblage démontable, encapsulée dans des particules. Selon un mode de réalisation particulièrement adapté mais non limitatif, la substance active permettant le démontage est un agent migrant, qui, lorsque la composition est utilisée pour former un joint entre un premier et un second substrat, est apte à migrer à au moins une des interfaces dudit joint pour générer une couche de faible cohésion. Lorsqu'on apporte de l'énergie à destination de l'agent migrant incorporé dans le joint, on provoque sa migration à l'interface dudit joint avec un autre joint ou avec un substrat, générant ainsi une couche de faible cohésion, permettant de séparer les éléments au droit de la couche de faible cohésion. Selon un mode de réalisation particulièrement adapté, cette couche de faible cohésion consiste en une poche de gaz générée par la décomposition de la substance active. De façon préféré l'agent migrant est du p-toluènesulfonylhydrazide (PTSH) ou 20 de l'azodicarbonamide (ADC) accélérée ou non. La base polymère adhésive peut être par exemple un polyuréthane monocomposant réticulant avec l'humidité de l'air. Préférentiellement la substance active est encapsulée dans une matrice de polymère. Encore plus préférentiellement, elle est encapsulée dans une matrice 25 de cire, par exemple une paraffine. Avantageusement, la substance active, isolée de son environnement, ne réagit pas avec la base polymère adhésive. Les particules qui encapsulent la substance active, repoussent l'adhésif ce qui évite toute réaction prématurée, tout en conservant les propriétés de la composition. La composition peut ainsi être stockée pendant un minimum de 90 jours sans aucun risque de gélification de l'adhésif. La composition selon l'invention peut être obtenue par un procédé comprenant les étapes suivantes : - encapsulation, préférentiellement microencapsulation, d'une substance active de façon à obtenir des particules dans lesquelles est contenue ladite substance active, et - incorporation de ladite substance active dans une base polymère adhésive. L'encapsulation de la substance active peut être réalisée par différentes techniques connues, notamment la gélification thermique, la polymérisation interfaciale, la polymérisation en milieu dispersé, la coacervation simple ou complexe, l'évaporation de solvant, la nébulisation, l'enrobage en lit fluidisé ou la sphéronisation. Selon un mode de réalisation particulièrement adapté, l'encapsulation est réalisée par gélification thermique. En particulier, le procédé de préparation de la composition selon l'invention comprend les étapes suivantes : - ajouter une quantité d'une substance active dans de l'eau déminéralisée chauffée, - ajouter ensuite la même quantité d'un matériau encapsulant à l'état fondu et agiter, puis - ajouter de l'eau déminéralisée réfrigérée et agiter jusqu'à ce que la 25 température soit inférieure au point de fusion de l'encapsulant. Lorsque l'on ajoute le matériau encapsulant, insoluble dans l'eau, par exemple une cire, il se disperse sous forme de microgouttelettes dans lesquelles va se concentrer la substance active. Puis, lorsque le mélange est refroidi brutalement, la solidification du matériau encapsulant donne des particules solides de type microsphères dans lesquelles la substance active est répandue. Avantageusement ce procédé est facile à mettre en oeuvre en laboratoire et peut être facilement transposé à l'échelle industrielle. On peut donner un exemple particulier non limitatif de procédé d'encapsulation pour la préparation d'une composition selon l'invention, comprenant la succession des étapes suivantes : - chauffer de l'eau déminéralisée, - une fois l'eau à la température de consigne, ajouter de l'ADC accélérée 10 sous agitation et laisser agiter, - ajouter ensuite de la cire, par exemple de la paraffine à l'état fondu et laisser agiter, - ajouter de l'eau déminéralisée réfrigérée, la température du mélange devant descendre en dessous du point de fusion de la cire puis ensuite arrêter 15 l'agitation, - filtrer le mélange sous vide et sécher le solide avec de l'acétone pour éliminer l'eau, puis - laisser sécher à l'air. Des tests ont été réalisés sur une composition selon l'invention, en comparaison à 20 une composition de l'art antérieur. Trois compositions sont testées : - Cl : composition adhésive sans substance active, - C2 : composition adhésive avec substance active non encapsulée, et - C3 : composition adhésive avec substance active encapsulée, selon 25 l'invention. Pour chaque composition, on mesure l'écoulement forcé (en g/min) avant et après vieillissement de 7 jours à 40°C. L'écoulement forcé est mesuré à une pression de 4 bars, un diamètre du trou de 4 mm et une température de 23°C. A partir des valeurs obtenues on calcule ensuite la variation de fluidité. Les résultats obtenus, exprimés en pourcentage de variation, sont présentés dans le tableau suivant : Variation avant/après vieillissement(%) Cl 3% C2 46% C3 REVENDICATIONS1. Composition destinée à l'assemblage démontable d'un premier substrat et d'un second substrat par collage, comprenant une base polymère adhésive et au moins une substance active, caractérisée en ce que ladite substance active est encapsulée dans des particules de façon à éviter toute réaction avec la matière polymère adhésive lors du stockage de la composition ou de sa mise en oeuvre. 2. Composition selon la revendication 1, caractérisée en ce que la substance active est encapsulée dans une matrice polymère. 3. Composition selon la revendication 1 ou 2, caractérisée en que la substance active est encapsulée dans une matrice de cire. 4. Composition selon l'une quelconque des précédentes revendications, caractérisée en ce que la substance active est un agent migrant qui, lorsque la composition est utilisée pour former un joint entre le premier et le second substrat, est apte à migrer à au moins une des interfaces dudit joint pour générer une couche de faible cohésion. 5. Composition selon la revendication 4, caractérisée en ce que l'agent migrant est du p-toluènesulfonylhydrazide. 6. Composition selon la revendication 4, caractérisée en ce que l'agent migrant est de l'azodicarbonamide. 7. Composition selon l'une des précédentes revendications, caractérisée en ce que la base polymère adhésive est un polyuréthane monocomposant. 8. Procédé de préparation d'une composition selon l'une des revendications 1 à 7, caractérisé en ce qu'il comprend les étapes suivantes : - encapsulation d'une substance active de façon à obtenir des particules dans lesquelles est contenue ladite substance active, et- incorporation de ladite substance active dans une base polymère adhésive. 9. Procédé de préparation selon la revendication 8, caractérisée en ce que l'encapsulation est une microencapsulation. 10. Procédé de préparation selon la revendication 9, caractérisé en ce que l'encapsulation est réalisée par gélification thermique. 11. Procédé de préparation selon la revendication 10, caractérisé en ce que l'encapsulation comprend les étapes suivantes - ajouter une quantité de substance active dans de l'eau déminéralisée chauffée, - ajouter ensuite la même quantité d'un matériau encapsulant à l'étant fondu et agiter, - ajouter de l'eau déminéralisée réfrigérée, et agiter jusqu'à ce que la température soit inférieure au point de fusion de l'encapsulant. 12. Procédé de préparation selon la revendication 9, caractérisé en ce que la microencapsulation est réalisée par polymérisation interfaciale, polymérisation en milieu dispersé, coacervation simple ou complexe, évaporation de solvant, nébulisation, enrobage en lit fluidisé ou sphéronisation.